(57)【要約】【課題】本発明は、上記した従来技術の問題点に鑑み、高温雰囲気下でフィルムが再延伸された際に、光学特性が変化しない延伸フィルムを提供することを目的とする。【解決手段】熱可塑性樹脂Ａからなる層（Ａ層）と熱可塑性樹脂Ｂからなる層（Ｂ層）が交互に５０層以上積層されてなる延伸フィルムであり、かつ２３０℃、１０％／Ｓｅｃの延伸速度で縦横同時に１．４倍ずつ再延伸したときの密度の変化量が０．４％以下であることを特徴とする。【選択図】なし【特許請求の範囲】
【請求項１】
熱可塑性樹脂Ａからなる層（Ａ層）と熱可塑性樹脂Ｂからなる層（Ｂ層）が交互に５０層以上積層されてなる延伸フィルムであり、かつ２３０℃、１０％／Ｓｅｃの延伸速度で縦横同時に１．４倍ずつ再延伸したときの密度の変化量が０．４％以下であることを特徴とする延伸フィルム。
【請求項２】
延伸前のフィルムの反射率とかつ２３０℃、１０％／Ｓｅｃの延伸速度で縦横同時に１．４倍ずつ再延伸した後の反射率の変化量が２０％以下である請求項１に記載の延伸フィルム。
【請求項３】
Ａ層、Ｂ層のうち、少なくとも一方の層の光弾性係数が１００×１０―１２Ｐａ−１以下である請求項１または２のいずれかに記載の延伸フィルム。
【請求項４】
２５０ｎｍ〜２６００ｎｍにおける最大反射率が６０％以上である請求項１〜３のいずれかに記載の延伸フィルム。
【請求項５】
２３０℃、１０％／Ｓｅｃの延伸速度で縦横同時に１．４倍ずつ再延伸した後の融点Ｔｍが延伸前と比較して２℃以上上昇する請求項１〜４のいずれかに記載の延伸フィルム。
【請求項６】
熱可塑性樹脂Ａがポリエチレンテレフタレートからなり、熱可塑性樹脂Ｂがスピログリコールを含んでなるポリエステルからなる請求項１〜５のいずれかに記載の延伸フィルム。
【請求項７】
熱可塑性樹脂Ａがポリエチレンテレフタレートからなり、熱可塑性樹脂Ｂがイソフタル酸、シクロヘキサンジメタノール、スピログリコール、シクロヘキサンジガルボン酸、アジピン酸から選ばれる少なくとも２種類以上を含んでなるポリエステルからなる請求項１〜５のいずれかに記載の延伸フィルム。
【請求項８】
請求項１〜７のいずれかに記載の延伸フィルムを用いた成形品。
【発明の詳細な説明】
【技術分野】
【０００１】
本発明は、少なくとも２種類の熱可塑性樹脂からなる層を積層した延伸フィルムとその成型品に関するものである。
【背景技術】
【０００２】
特定の波長の光のみを透過もしくは反射する性質をもつ製品は、様々な用途に用いられている。例えば、可視領域の光を高い割合で反射するものはコールドミラーとして、特定の狭い帯域の光のみを反射するものはダイクロイックミラーとして、赤外領域の光を反射するものは熱線カットフィルターとして広く利用されている。
【０００３】
また、それらの成型品も様々な分野に用いられており、例えば、可視領域の光を反射する成型品は金属と同様の概観を有することから、自動車関係の装飾部品をはじめとして各種家電機器、建築部材などの製品（部品）に用いられている。
【０００４】
各種成形部品へ特定波長を透過もしくは反射するという特性を付与する手法としては、最も一般的に用いられる手法は塗装である。塗装は容易に概観を調整することができる反面、様々な化学薬品を使用することが多く環境に与える影響が大きい。また、塗膜の影響でリサイクルが容易にできないこともあり、昨今の環境問題の高まりのなかで塗装工程の存在が問題視されている。
【０００５】
また、別の手法として金属のメッキや蒸着などがある。メッキや蒸着の場合も、金属層のためにリサイクルが困難であったりする問題があるが、特にメッキの場合には重金属による環境への影響が大きいため、その代替えが強く求められている。さらに、メッキや蒸着などの場合、その金属層のために電磁波シールド性が発生するため、自動車や携帯電話などの加飾材料として用いると、電波障害を生じたりする場合があり問題になりつつある。
【０００６】
一方、熱可塑性樹脂を多層に積層したフィルムは、種々提案されており、例えば、耐引裂性に優れた多層に積層したフィルムをガラス表面に貼りつけることにより、ガラスの破損および飛散を大幅に防止できるものとして利用されている（たとえば特許文献１〜３参照）。
【０００７】
また、屈折率の異なる樹脂層を交互に多層に積層することより、選択的に特定の波長を反射するフィルム（たとえば特許文献４〜６参照）等が存在する。これらの中で選択的に特定の波長を反射するフィルムは、特定の光を透過あるいは反射するフィルターとして作用し、液晶ディスプレイなどのバックライト用のフィルムとして利用されている。これらのフィルムは、リサイクルが可能であり、重金属を使用しないなど環境負荷を低減することが可能である。
【０００８】
しかしながら、このような手法で作製された多層積層フィルムは、成型加工の工程において高温雰囲気下でフィルムが微小ながらも再延伸されることで、フィルムの光学特性が変化し望んでいる性能を得られないという問題が生じている。
【特許文献１】特開平6-190995号公報（第２頁）
【特許文献２】特開平6-190997号公報（第２頁）
【特許文献３】特開平10-76620号公報（第２頁）
【特許文献４】特開2005-352237号公報（第２頁）
【特許文献５】特開2005-313586号公報（第２頁）
【特許文献６】特開2005-288784号公報（第２頁）
【発明の開示】
【発明が解決しようとする課題】
【０００９】
本発明は、上記した従来技術の問題点に鑑み、高温雰囲気下でフィルムが再延伸された際に、光学特性が変化しない延伸フィルムを提供することを目的とする。
【課題を解決するための手段】
【００１０】
上記課題を解決するため、熱可塑性樹脂Ａからなる層（Ａ層）と熱可塑性樹脂Ｂからなる層（Ｂ層）が交互に５０層以上積層されてなる延伸フィルムであり、かつ２３０℃、１０％／Ｓｅｃの延伸速度で縦横同時に１．４倍ずつ再延伸したときの密度の変化量が０．４％以下であることを特徴とする延伸フィルムであることを特徴とする。
【発明の効果】
【００１１】
本発明は、熱可塑性樹脂Ａからなる層（Ａ層）と熱可塑性樹脂Ｂからなる層（Ｂ層）が交互に５０層以上積層されてなる延伸フィルムであり、かつ２３０℃、１０％／Ｓｅｃの延伸速度で縦横同時に１．４倍ずつ再延伸したときの密度の変化量が０．４％以下であることを特徴とする延伸フィルムであることから、高温雰囲気下での延伸工程においてフィルムが再延伸された際に、光学特性が変化しない延伸フィルムを提供できるようになるものである。
【００１２】
また、２５０ｎｍ〜２６００ｎｍにおける最大反射率が６０％以上である延伸フィルムであるころから、反射フィルターとして十分な性能を付与させることができるようになるものである。
【発明を実施するための最良の形態】
【００１３】
上記目的を解決するため、熱可塑性樹脂Ａからなる層（Ａ層）と熱可塑性樹脂Ｂからなる層（Ｂ層）が交互に５０層以上積層されてなる延伸フィルムであり、かつ２３０℃、１０％／Ｓｅｃの延伸速度で縦横同時に１．４倍ずつ再延伸したときの密度の変化量が０．４％以下であることを特徴とする延伸フィルムであることを特徴とする。
【００１４】
本発明の延伸フィルムは、２３０℃、１０％／Ｓｅｃの延伸速度で縦横同時に１．４倍ずつ再延伸したときの密度の変化量が０．４％以下である必要がある。密度は延伸過程における配向結晶化の程度に関係しており、密度の変化量が低いということは、すなわち延伸過程での配向結晶化の程度が小さいということを意味している。一般的な樹脂は、配向結晶化する事により屈折率が上昇するが、本発明の積層フィルムは屈折率の変化に対応して反射特性が変化するという特徴を有しているため、配向結晶化に伴い反射特性が変化する。真空成形、真空圧空成形、プラグアシスト真空圧空成形、インモールド成形、インサート成形、冷間成形、プレス成形などの各種成形工程では、高温雰囲気下での部分的なフィルムの延伸が生じるため、配向結晶化が生じることで部分的な反射特性の変化が生じる。そこで、密度変化が生じにくい延伸フィルムを提供することにより、各種成形加工において色目、反射特性がほとんど変化しない積層フィルムを提供することが可能となる。より好ましくは、密度の変化量が０．２％以下であり、この場合には各種成形加工において反射特性の変化がない成形加工に適した延伸フィルムを提供することが可能となる。
【００１５】
本発明の延伸フィルムは、延伸前のフィルムの反射率と２３０℃、１０％／Ｓｅｃの延伸速度で縦横同時に１．４倍ずつ再延伸した後の反射率との差が２５％以下であることが望ましい。再延伸後の屈折率の差が２０％以下であれば、真空成形、真空圧空成形、プラグアシスト真空圧空成形、インモールド成形、インサート成形、冷間成形、プレス成形などの各種成形過程において延伸フィルムが部分的に再延伸された場合に延伸割合に対応して層の屈折率が変化し、その結果、反射帯域のシフトや反射率の変化が生じることを抑えることが可能となり、各種成形加工において色目、反射特性がほとんど変化しない積層フィルムを提供することが可能となる。好ましくは反射率の差が１５％以下であり、より好ましくは５％以下である。再延伸後の屈折率の差が５％以下であると、各種成形加工において反射特性の変化がない成形加工に適した延伸フィルムを提供することが可能となる。
【００１６】
本発明の延伸フィルムは、Ａ層もしくはＢ層に、光弾性係数が１００×１０―１２Ｐａ−１以下である熱可塑性樹脂からなる層を含まなければならない。光弾性係数が１００×１０―１２Ｐａ−１以上であると、真空成形、真空圧空成形、プラグアシスト真空圧空成形、インモールド成形、インサート成形、冷間成形、プレス成形などの高温雰囲気下での各種成形工程において延伸フィルムが再延伸された際にかかる応力により屈折率が変化し、その結果、延伸フィルム上での部分的な反射帯域のシフトや反射率の変化が生じるためである。好ましくは、Ａ層もしくはＢ層に、光弾性係数が５０×１０―１２Ｐａ−１以下である熱可塑性樹脂が含まれることが望ましい。光弾性係数が小さくなるに従い、各種成形加工において反射特性の変化がない成形加工に適した延伸フィルムを提供することが可能となる。
【００１７】
本発明の延伸フィルムは、２５０〜２６００ｎｍにおける最大反射率が６０％以上であることが望ましい。最大反射率が６０％以上であると、特定帯域において、十分なフィルターもしくはミラーとしての性能を発揮することができる。好ましくは最大反射率が７０％以上であり、より好ましくは８０％以上である。最大反射率が８０％以上であると、設計帯域の光はほぼ反射することが可能であり、良質のフィルターもしくはミラーとしての性能を発揮する。
【００１８】
本発明の樹脂Ａからなる層（Ａ層）と樹脂Ｂからなる層（Ｂ層）を交互に積層した構造を含むとは、Ａ層とＢ層を厚み方向に交互に積層した構造を有している部分が存在することと定義される。すなわち、本発明のフィルム中のＡ層とＢ層の厚み方向における配置の序列がランダムな状態ではないことが好ましく、Ａ層とＢ層以外の第３の層以上についてはその配置の序列については特に限定されるものではない。また、Ａ層、Ｂ層、樹脂ＣからなるＣ層を有する場合には、Ａ（ＢＣＡ）ｎ、Ａ（ＢＣＢＡ）ｎ、Ａ（ＢＡＢＣＢＡ）ｎなどの規則的順列で積層されることがより好ましい。ここでｎは繰り返しの単位数であり、例えばＡ（ＢＣＡ）ｎにおいてｎ＝３の場合、厚み方向にＡＢＣＡＢＣＡＢＣＡの順列で積層されているものを表す。
【００１９】
また、本発明では樹脂Ａからなる層（Ａ層）と樹脂Ｂからなる層（Ｂ層）を交互に５０層以上含まなければならない。Ａ層とＢ層を５０層以上積層した構造を含まないと、十分な反射率が得られなくなり、反射フィルターとして十分な性能を付与することができない。より好ましくは、２００層以上であり、さらに好ましくはＡ層とＢ層の総積層数が６００層以上である。Ａ層とＢ層を積層した層数が増えるにつれて反射率を高めたり、反射帯域を広げたりすることが可能となり、Ａ層とＢ層の総積層数が６００層以上であると、波長帯域４００ｎｍ〜１０００ｎｍの反射率を６０％以上とすることが容易となる。また、積層数の上限値としては特に限定するものではないが、装置の大型化や層数が多くなりすぎることによる積層精度の低下に伴う波長選択性の低下を考慮すると、１５００層以下であることが好ましい。
【００２０】
本発明における樹脂としては、熱可塑性樹脂、熱硬化性樹脂のいずれでもよく、ホモ樹脂であってもよく、共重合または２種類以上のブレンドであってもよい。より好ましくは、成形性が良好であるため、熱可塑性樹脂である。また、各樹脂中には、各種添加剤、例えば、酸化防止剤、帯電防止剤、結晶核剤、無機粒子、有機粒子、減粘剤、熱安定剤、滑剤、赤外線吸収剤、紫外線吸収剤、屈折率調整のためのドープ剤などが添加されていてもよい。
【００２１】
熱可塑性樹脂の例としては、ポリエチレン・ポリプロピレン・ポリスチレン・ポリメチルペンテンなどのポリオレフィン樹脂、脂環族ポリオレフィン樹脂、ナイロン６・ナイロン６６などのポリアミド樹脂、アラミド樹脂、ポリエチレンテレフタレート・ポリブチレンテレフタレート・ポリプロピレンテレフタレート・ポリブチルサクシネート・ポリエチレン−２，６−ナフタレートなどのポリエステル樹脂、ポリカーボネート樹脂、ポリアリレート樹脂、ポリアセタール樹脂、ポリフェニレンサルファイド樹脂、４フッ化エチレン樹脂・３フッ化エチレン樹脂・３フッ化塩化エチレン樹脂・４フッ化エチレン−６フッ化プロピレン共重合体・フッ化ビニリデン樹脂などのフッ素樹脂、アクリル樹脂、メタクリル樹脂、ポリアセタール樹脂、ポリグリコール酸樹脂、ポリ乳酸樹脂、などを用いることができる。この中で、強度・耐熱性・透明性の観点から、特にポリエステルであることがより好ましい。
【００２２】
本発明で言うポリエステルとしては、ジカルボン酸成分骨格とジオール成分骨格との重縮合体であるホモポリエステルや共重合ポリエステルのことをいう。ここで、ホモポリエステルとしては、例えばポリエチレンテレフタレート、ポリプロピレンテレフタレート、ポリブチレンテレフタレート、ポリエチレン−２，６−ナフタレート、ポリ−１，４−シクロヘキサンジメチレンテレフタレート、ポリエチレンジフェニルレートなどが代表的なものである。特にポリエチレンテレフタレートは、安価であるため、非常に多岐にわたる用途に用いることができ好ましい。
【００２３】
また、本発明における共重合ポリエステルとは、次にあげるジカルボン酸骨格を有する成分とジオール骨格を有する成分とより選ばれる少なくとも３つ以上の成分からなる重縮合体のことと定義される。ジカルボン酸骨格を有する成分としては、テレフタル酸、イソフタル酸、フタル酸、１，４−ナフタレンジカルボン酸、１，５−ナフタレンジカルボン酸、２，６−ナフタレンジカルボン酸、４，４’−ジフェニルジカルボン酸、４，４’−ジフェニルスルホンジカルボン酸、アジピン酸、セバシン酸、ダイマー酸、シクロヘキサンジカルボン酸とそれらのエステル誘導体などが挙げられる。グリコール骨格を有する成分としては、エチレングリコール、１，２−プロパンジオール、１，３−ブタンジオール、１，４−ブタンジオール、１，５−ペンタジオール、ジエチレングリコール、ポリアルキレングリコール、２，２−ビス（４’−β−ヒドロキシエトキシフェニル）プロパン、イソソルベート、１，４−シクロヘキサンジメタノール、スピログリコールなどが挙げられる。
【００２４】
本発明の延伸フィルムでは、熱可塑性樹脂Ａがポリエチレンテレフタレートからなり、熱可塑性樹脂Ｂがスピログリコールを含んでなるポリエステルであることが望ましい。スピログリコールを含んでなるポリエステルとは、ジオール骨格としてスピログリコールを共重合したコポリエステル、またはホモポリエステル、またはそれらをブレンドしたポリエステルのことを言う。スピログリコールを含んでなるポリエステルは、ポリエチレンテレフタラートと比較して延伸過程における配向結晶化が生じにくく、その結果、光弾性係数や高温雰囲気下での再延伸における密度の変化量が小さくなり、各種成形加工において反射特性の変化がない成形加工に適した延伸フィルムを提供することが可能となる。また、他の脂肪族ジオールを含んでなるポリエステルと比較して、ガラス転移点がポリエチレンテレフタレートと近くなるため、成形時に過延伸になりにくく、かつ層間剥離もしにくいために好ましい。
【００２５】
本発明の延伸フィルムでは、熱可塑性樹脂Ａがポリエチレンテレフタレートからなり、熱可塑性樹脂Ｂがイソフタル酸、シクロヘキサンジメタノール、スピログリコール、シクロヘキサンジガルボン酸、アジピン酸を含んでなるポリエステルであることが望ましい。イソフタル酸、シクロヘキサンジメタノール、スピログリコール、シクロヘキサンジガルボン酸、アジピン酸を含んでなるポリエステルとは、モノマーとしてこれらを共重合したコポリエステル、またはホモポリエステル、またはそれらをブレンドしたポリエステルのことを言う。これらのモノマーを含むポリエステルは、ポリエチレンテレフタラートと比較して延伸過程における配向結晶化が生じにくく、その結果、光弾性係数や高温雰囲気下での再延伸における密度の変化量が小さくなり、各種成形加工において反射特性の変化がない成形加工に適した延伸フィルムを提供することが可能となる。より好ましくは、これらのモノマーを２種類以上含んでなることである。これらのモノマーを２種類以上含んでなることにより、より顕著にその効果が発現するようになり、さらに、ガラス転移点や屈折率の調整が容易になる。ガラス転移点を調整することで成形時に過延伸になりにくくかつ層間剥離もしにくくでき、屈折率を調整することで望まれる反射特性を発現させることが可能となるために好ましい。
【００２６】
本発明の延伸フィルムは、少なくとも２３０℃、１０％／Ｓｅｃの延伸速度で縦横同時に１．４倍ずつ再延伸した際の融点Ｔｍが延伸前と比較して２℃以上上昇する熱可塑性樹脂Ａを含んでなることが望ましい。融点が上昇するということは、樹脂の結晶化度が上昇していることを示しており、結果として、樹脂の屈折率が上昇すること示している。樹脂Ａからなる層の屈折率の上昇幅が樹脂Ｂからなる層の屈折率の上昇幅と比較して大きい場合、各層の面内屈折率の差が大きくなるため、真空成形、真空圧空成形、プラグアシスト真空圧空成形、インモールド成形、インサート成形、冷間成形、プレス成形などの各種成形時の反射率の低下を防ぐことができる。
【００２７】
本発明で言うＡ層とＢ層については、Ａ層の面内平均屈折率はＢ層の面内平均屈折率より相対的に高いものである。また、Ａ層の面内平均屈折率とＢ層の面内平均屈折率の差が、０．０３以上であることが好ましい。より好ましくは０．０５以上であり、さらに好ましくは０．１以上である。屈折率差が０．０３より小さい場合には、十分な反射率が得られず、好ましくないものである。また、Ａ層の面内平均屈折率と厚み方向屈折率の差が０．０３以上であり、Ｂ層の面内平均屈折率と厚み方向屈折率差が０．０３以下であると、入射角が大きくなっても、反射ピークの反射率低下が起きないため、より好ましい。
【００２８】
本発明における樹脂Ａと樹脂Ｂの好ましい組み合わせとしては、樹脂Ａと樹脂ＢのＳＰ値の差の絶対値が、１．０以下であることが第一に好ましい。ＳＰ値の差の絶対値が１．０以下であると層間剥離が生じにくくなる。より好ましくは、樹脂Ａからなる層と樹脂Ａと同一の基本骨格を含む樹脂Ｂからなる層を有していることが好ましい。ここで基本骨格とは、樹脂を構成する繰り返し単位のことであり、例えば、一方の樹脂がポリエチレンテレフタレートの場合は、エチレンテレフタレートが基本骨格である。また別の例としては、一方の樹脂がポリエチレンの場合、エチレンが基本骨格である。樹脂Ａと樹脂Ｂが同一の基本骨格を含む樹脂であると、さらに層間での剥離が生じにくくなるものである。
【００２９】
樹脂Ａと樹脂Ｂの好ましい組み合わせとしては、第二としては、樹脂Ａと樹脂Ｂのガラス転移温度差が２０℃以下であることが好ましい。ガラス転移温度差が２０℃より大きい場合には積層フィルムを製膜する際の厚み均一性が不良となり、望んでいる光学特性が得られなくなる。また、積層フィルムを成形する際にも、過延伸が発生するなどの問題が生じやすいためである。
【００３０】
本発明の延伸フィルムは、１５０℃における引張試験において、フィルム長手方向および幅方向の１００％伸度時の引張応力が３ＭＰａ以上９０ＭＰａ以下であることが好ましい。このような場合、成形性に優れたものとなり、真空成形、真空圧空成形、プラグアシスト真空圧空成形、インモールド成形、インサート成形、冷間成形、プレス成形などの各種成形において、任意の形状に成形することが容易となる。より好ましくは、１５０℃における引張試験において、フィルム長手方向および幅方向の１００％伸度時の引張応力が３ＭＰａ以上５０ＭＰａ以下である。このような場合、より高い絞り比でも成形可能となる。１５０℃における引張試験において、フィルム長手方向および幅方向の１００％伸度時の引張応力が３ＭＰａ以上９０ＭＰａ以下とするためには、樹脂Ａが結晶性樹脂であり、樹脂Ｂがシクロヘキサンジメタノール、スピログリコール、ネオペンチルグリコールなどの嵩高い基を有する非晶性樹脂であることが好ましい。このような場合、二軸延伸後においても樹脂Ｂはほとんど配向および結晶化していないため、引張応力が低くなるものである。
【００３１】
本発明の延伸フィルムでは、少なくとも片面に３μｍ以上のポリエチレンテレフタレートを主成分とする層を有することが好ましい。より好ましくは、５μｍ以上のポリエチレンテレフタレートを主成分とする層を有する。また、両面に３μｍ以上のポリエチレンテレフタレートを主成分とする層を有するとさらに好ましい。３μｍ以上のポリエチレンテレフタレートからなる層がない場合には、表面に傷が入った場合などに、傷が非常に見えやすくなるため好ましくない。
【００３２】
本発明の延伸フィルムでは、その表面に易接着層、易滑層、ハードコート層、帯電防止層、耐摩耗性層、反射防止層、色補正層、紫外線吸収層、印刷層、金属層、透明導電層、ガスバリア層、ホログラム層、剥離層、粘着層、エンボス層、接着層などの機能性層を形成してもよい。
【００３３】
本発明の成形体としては、上記延伸フィルムを含んでなければならない。本発明の延伸フィルム以外に、ハードコート層、エンボス層、耐候層（ＵＶカット層）、着色層、接着層、基材樹脂層などのいずれかを含んでなることも好ましい。このよう成形体は、ポリマーのみから構成することが可能であり、金属や重金属などを含まないため、環境負荷が小さく、リサイクル性にも優れ、電磁波障害を起こさないものである。また、真空成形、真空圧空成形、プラグアシスト真空圧空成形、インモールド成形、インサート成形、冷間成形、プレス成形などの各種成型法が適用できるため、低コストで成形体を得ることが可能である。本発明の成形体は、自動車内装や外装、携帯電話、各種家電製品、建材部品などの金属調装飾材として好適である。
【００３４】
次に、本発明の延伸フィルムの好ましい製造方法を以下に説明する。
【００３５】
２種類の樹脂ＡおよびＢをペレットなどの形態で用意する。ペレットは、必要に応じて、熱風中あるいは真空下で乾燥された後、別々の押出機に供給される。押出機内において、融点以上に加熱溶融された樹脂は、ギヤポンプ等で樹脂の押出量を均一化され、フィルター等を介して異物や変性した樹脂などを取り除かれる。
【００３６】
これらの２台以上の押出機を用いて異なる流路から送り出された樹脂ＡおよびＢは、次に多層積層装置に送り込まれる。多層積層装置としては、マルチマニホールドダイやフィールドブロックやスタティックミキサー等を用いることができる。また、これらを任意に組み合わせても良い。本発明の特徴である樹脂Ａからなる層（Ａ層）と樹脂Ｂからなる層（Ｂ層）を交互に５０層以上積層した構造を含んでなることを達成するためには、多数の微細スリットを有する部材を少なくとも１個有するフィードブロックを用いることが好ましい。さらに、本発明の効果を効率よく得るためには、多数の微細スリットを有する部材を少なくとも別個に２個以上含むフィードブロック（図１〜図４）を用いることが好ましい。このようなフィードブロックを用いると、装置が極端に大型化することがないため、熱劣化による異物が少なく、積層数が極端に多い場合でも、高精度な積層が可能となる。また、幅方向の積層精度も従来技術に比較して格段に向上する。また、任意の層厚み構成を形成することも可能となる。このため、本発明の好ましい態様である以下の構成を達成することが容易になる。
ａ）樹脂Ａからなる層（Ａ層）と樹脂Ｂからなる層（Ｂ層）の総積層数が６００層以上である。
ｂ）波長帯域２５０ｎｍ〜２６００ｎｍにおける最大反射率が６０％以上である
ｃ）少なくとも片面に３μｍ以上のポリエチレンテレフタレートを主成分とする層を有する。
【００３７】
ここで、多数の微細スリットを有する部材を少なくとも別個に２個以上含むフィードブロックについて詳しく以下に説明する。図１は、当該フィードブロックにおいて別個に供給される樹脂Ａ，Ｂから積層を形成する部分（「積層装置」と呼ぶ。）を示したものである。図１において、部材１〜９がこの順に重ねられ、積層装置１０を形成する。
【００３８】
図１の積層装置１０は、樹脂導入部材２，４，６，８に由来して４つの樹脂導入口を有するが、例えば樹脂Ａを樹脂導入部材２，６の導入口１１から供給し、樹脂Ｂを樹脂導入部材４，８の導入口１１から供給する。
【００３９】
すると、スリット部材３は、樹脂導入部材２から樹脂Ａ、樹脂導入部材４から樹脂Ｂの供給を受け、スリット部材５は、樹脂導入部材６から樹脂Ａ、樹脂導入部材４から樹脂Ｂの供給を受け、スリット部材７は、樹脂導入部材６から樹脂Ａ、樹脂導入部材８から樹脂Ｂの供給を受けることになる。
【００４０】
ここで、各スリットに導入される樹脂の種類は、樹脂導入部材２，４，６，８における液溜部１２の底面とスリット部材における各スリットの端部との位置関係により決定される。すなわち、図３に示すように、スリット部材における各スリットの頂部の稜線１３は、スリット部材の厚み方向に対して傾斜を有する（図２（ｂ），（ｃ））。そして、樹脂導入部材２，４，６，８における液溜部１２の底面の高さは、前記稜線１３の上端部１４と下端部１５との間の高さに位置する。このことにより、前記稜線１３が上がった側からは樹脂導入部材２，４，６，８の液溜部１２から樹脂が導入されるが（図３中１６）、前記稜線１３が下がった側からはスリットが封鎖された状態となり樹脂は導入されない。かくして各スリット毎に樹脂ＡまたはＢが選択的に導入されるので、積層構造を有する樹脂の流れがスリット部材３，５，７中に形成され、当該部材３，５，７の下方の流出口１７より流出する。
【００４１】
スリットの形状としては、樹脂が導入される側のスリット面積と樹脂が導入されない側のスリット面積が同一ではないことが好ましい。このような構造とすると、樹脂が導入される側と樹脂が導入されない側での流量分布を低減できるため、幅方向の積層精度が向上する。さらには、（樹脂が導入されない側のスリット面積）／（樹脂が導入される側のスリット面積）が０．２以上０．９以下であることが好ましい。より好ましくは０．５以下である。また、フィードブロック内の圧力損失が１ＭＰａ以上となることが好ましい。また、スリット長（図１中Ｚ方向スリット長さの内、長い方）を２０ｍｍ以上とすることが好ましい。一方、スリットの間隙や長さを調整することにより、各層の厚みを制御することが可能である。
【００４２】
また、各スリットに対応したマニホールドを有していることも好ましい。マニホールドにより、スリット内部での幅方向（図１中Ｙ方向）の流速分布が均一化するため、積層されたフィルムの幅方向の積層比率を均一化することができ、大面積のフィルムでも精度良く積層することが可能となり、反射ピークの反射率を精度良く制御することができる。
【００４３】
また、一つの液溜部から二つ以上のスリット部材へ樹脂を供給することがより好ましい。このようにすると、例えわずかにスリット内部で幅方向に流量分布が生じていたとしても、次に説明する合流装置にてさらに積層されるため、積層比率としてはトータルでは均一化されるため、高次の反射帯域のむらを低減することが可能となる。
【００４４】
図１に示すようにスリット部材３，５，７の下方の流出口１７は、３つの樹脂流れの積層構造が並列となる位置関係で配置され、また、樹脂導入部材４，６によって互いに隔てられている（図４中１９Ｌ，２０Ｌ，２１Ｌ）。そこで、図４に示すような合流装置１８により、中Ｌ−Ｌ’からＭ−Ｍ’にかけてのような、流路の規制による配置の転換が行われ（図４中１９Ｍ，２０Ｍ，２１Ｍ）、３者の樹脂流れの積層構造も直列となる。当該樹脂流れは図４中Ｍ−Ｍ’からＮ−Ｎ’にかけて拡幅され、図４中Ｎ−Ｎ’より下流にて合流する。
【００４５】
かくして、極薄の樹脂層の任意かつ高精度な積層が可能となる。この装置では、各層の厚みをスリットの形状（長さ、幅）で調整できるため、任意の層厚みを達成することが可能となったものである。一方、従来の装置では、３００層以上の積層を達成するためには、スクエアーミキサーを併用することが一般的であったが、このような方法では積層流が相似形で変形・積層されるために、任意の層厚みを達成することが困難であった。
【００４６】
次に、本発明の特徴である波長帯域２５０ｎｍ〜２６００ｎｍにおける最大反射率が６０％以上とするためには、各層の層厚みを、下記式１に基づいて少なくとも波長帯域２５０ｎｍ〜２６００ｎｍの一部にて反射が起こるように設計する必要がある。また、反射率についてはＡ層とＢ層の屈折率差と、Ａ層とＢ層の層数にて制御する。
２×（ｎａ・ｄａ＋ｎｂ・ｄｂ）＝λ    式１
ｎａ：Ａ層の面内平均屈折率
ｎｂ：Ｂ層の面内平均屈折率
ｄａ：Ａ層の層厚み（ｎｍ）
ｄｂ：Ｂ層の層厚み（ｎｍ）
λ：主反射波長（１次反射波長）
最大層対厚みから最小層対厚みまで徐々に厚みが薄くなる層構成に設計することが好ましい。この際、わずかな積層むらについては許容される。
【００４７】
さて、このようにして所望の層構成に形成した溶融積層体は、次にダイにて目的の形状に成形された後、吐出される。そして、ダイから吐出された多層に積層されたシートは、キャスティングドラム等の冷却体上に押し出され、冷却固化され、キャスティングフィルムが得られる。この際、ワイヤー状、テープ状、針状あるいはナイフ状等の電極を用いて、静電気力によりキャスティングドラム等の冷却体に密着させ急冷固化させることが好ましい。また、スリット状、スポット状、面状の装置からエアーを吹き出してキャスティングドラム等の冷却体に密着させ急冷固化させたり、ニップロールにて冷却体に密着させ急冷固化させる方法も好ましい。
【００４８】
このようにして得られたキャスティングフィルムは、必要に応じて二軸延伸することが好ましい。二軸延伸とは、長手方向および幅方向に延伸することをいう。延伸は、逐次に二方向に延伸しても良いし、同時に二方向に延伸してもよい。また、さらに長手方向および／または幅方向に再延伸を行ってもよい。特に本発明では、面内の配向差を抑制できる点や、表面傷を抑制する観点から、同時二軸延伸を用いることが好ましい。
【００４９】
逐次二軸延伸の場合についてまず説明する。ここで、長手方向への延伸とは、フィルムに長手方向の分子配向を与えるための延伸を言い、通常は、ロールの周速差により施され、この延伸は１段階で行ってもよく、また、複数本のロール対を使用して多段階に行っても良い。延伸の倍率としては樹脂の種類により異なるが、通常、２〜１５倍が好ましく、積層フィルムを構成する樹脂のいずれかにポリエチレンテレフタレートを用いた場合には、２〜７倍が特に好ましく用いられる。また、延伸温度としては積層フィルムを構成する樹脂のガラス転移温度〜ガラス転移温度＋１００℃が好ましい。
【００５０】
このようにして得られた一軸延伸されたフィルムに、必要に応じてコロナ処理やフレーム処理、プラズマ処理などの表面処理を施した後、易滑性、易接着性、帯電防止性などの機能をインラインコーティングにより付与してもよい。
【００５１】
また、幅方向の延伸とは、フィルムに幅方向の配向を与えるための延伸を言い、通常は、テンターを用いて、フィルムの両端をクリップで把持しながら搬送して、幅方向に延伸する。延伸の倍率としては樹脂の種類により異なるが、通常、２〜１５倍が好ましく、積層フィルムを構成する樹脂のいずれかにポリエチレンテレフタレートを用いた場合には、２〜７倍が特に好ましく用いられる。また、延伸温度としては積層フィルムを構成する樹脂のガラス転移温度〜ガラス転移温度＋１２０℃が好ましい。
【００５２】
こうして二軸延伸されたフィルムは、平面性、寸法安定性を付与するために、テンター内で延伸温度以上融点以下の熱処理を行うのが好ましい。このようにして熱処理された後、均一に徐冷後、室温まで冷やして巻き取られる。また、必要に応じて、熱処理から徐冷の際に弛緩処理などを併用してもよい。
【００５３】
同時二軸延伸の場合について次に説明する。同時二軸延伸の場合には、得られたキャストフィルムに、必要に応じてコロナ処理やフレーム処理、プラズマ処理などの表面処理を施した後、易滑性、易接着性、帯電防止性などの機能をインラインコーティングにより付与してもよい。
【００５４】
次に、キャストフィルムを、同時二軸テンターへ導き、フィルムの両端をクリップで把持しながら搬送して、長手方向と幅方向に同時および／または段階的に延伸する。同時二軸延伸機としては、パンタグラフ方式、スクリュー方式、駆動モーター方式、リニアモーター方式があるが、任意に延伸倍率を変更可能であり、任意の場所で弛緩処理を行うことができる駆動モーター方式もしくはリニアモーター方式が好ましい。延伸の倍率としては樹脂の種類により異なるが、通常、面積倍率として６〜５０倍が好ましく、積層フィルムを構成する樹脂のいずれかにポリエチレンテレフタレートを用いた場合には、面積倍率として８〜３０倍が特に好ましく用いられる。特に同時二軸延伸の場合には、面内の配向差を抑制するために、長手方向と幅方向の延伸倍率を同一とするとともに、延伸速度もほぼ等しくなるようにすることが好ましい。また、延伸温度としては積層フィルムを構成する樹脂のガラス転移温度〜ガラス転移温度＋１２０℃が好ましい。
【００５５】
こうして二軸延伸されたフィルムは、平面性、寸法安定性を付与するために、引き続きテンター内で延伸温度以上融点以下の熱処理を行うのが好ましい。この熱処理の際に、幅方向での主配向軸の分布を抑制するため、熱処理ゾーンに入る直前および／あるいは直後に瞬時に長手方向に弛緩処理することが好ましい。このようにして熱処理された後、均一に徐冷後、室温まで冷やして巻き取られる。また、必要に応じて、熱処理から徐冷の際に長手方向および／あるいは幅方向に弛緩処理を行っても良い。熱処理ゾーンに入る直前および／あるいは直後に瞬時に長手方向に弛緩処理する。
【実施例】
【００５６】
本発明に使用した物性値の評価法を記載する。
（物性値の評価法）
（１）積層厚み、積層数、積層構造
フィルムの層構成は、ミクロトームを用いて断面を切り出したサンプルについて、電子顕微鏡観察により求めた。すなわち、透過型電子顕微鏡Ｈ−７１００ＦＡ型（（株）日立製作所製）を用い、加速電圧７５ｋＶでフィルムの断面を４００００倍に拡大観察し、断面写真を撮影、層構成および各層厚みを測定した。尚、場合によっては、コントラストを高く得るために、公知のＲｕＯ４やＯｓＯ４などを使用した染色技術を用いても良い。
【００５７】
積層構造の具体的な求め方を、説明する。約４万倍のＴＥＭ写真画像を、ＣａｎｏｎＳｃａｎＤ１２３Ｕを用いて画像サイズ７２０ｄｐｉで取り込んだ。画像をＪＰＥＧ形式で保存し、次いで画像処理ソフトＩｍａｇｅ−Ｐｒｏ  Ｐｌｕｓ  ｖｅｒ．４（販売元  プラネトロン（株））を用いて、このＪＰＧファイルを開き、画像解析を行った。画像解析処理は、垂直シックプロファイルモードで、厚み方向位置と幅方向の２本のライン間で挟まれた領域の平均明るさとの関係を、数値データとして読み取った。表計算ソフト（Ｅｘｃｅｌ２０００）を用いて、位置（ｎｍ）と明るさのデータに対してサンプリングステップ６（間引き６）、３点移動平均の数値処理を施した。さらに、この得られた周期的に明るさが変化するデータを微分し、ＶＢＡプログラムにより、その微分曲線の極大値と極小値を読み込み、隣り合うこれらの間隔を１層の層厚みとして層厚みを算出した。この操作を写真毎に行い、全ての層の層厚みを算出した。
（２）加熱前の最大反射率
日立製作所製  分光光度計（Ｕ−３４１０  Ｓｐｅｃｔｒｏｐｈｏｔｏｍａｔｅｒ）にφ６０積分球１３０−０６３２（（株）日立製作所）および１０°傾斜スペーサーを取り付け反射率を測定した。バンドパスは２ｎｍ／ｓｅｒｖｏとし、ゲインは３と設定し、２５０ｎｍ〜２６００ｎｍの範囲を１２０ｎｍ／ｍｉｎ．の走査速度で測定した。また、反射率を基準化するため、標準反射板として装置付属の酸化アルミニウム板を用い、サンプル測定時は、裏面からの反射による干渉をなくすために、マジックインキで黒塗りした。反射率の最大値とは、波長２５０〜２６００ｎｍにおける分光反射率の最大値のことであり、その波長を反射波長とした。
（３）ガラス転移温度・融点
示差熱量分析（ＤＳＣ）を用い、ＪＩＳ−Ｋ−７１２２（１９８７年）に従って測定・算出した。なお、まず、はじめに１ｓｔ  Ｒｕｎで、２５℃から２９０℃まで２０℃／ｍｉｎ．で昇温した後、２９０℃で５分間ホールドした後、２５℃まで急冷した。またつづく２ｎｄ  Ｒｕｎでは、２５℃から２９０℃まで２０℃／ｍｉｎ．で昇温した。樹脂のガラス転移温度・融点は２ｎｄ  Ｒｕｎにおける値を用いた。
装置：セイコー電子工業（株）製”ロボットＤＳＣ−ＲＤＣ２２０”
データ解析”ディスクセッションＳＳＣ／５２００”
サンプル質量：５ｍｇ。
（４）光弾性係数
短辺１ｃｍ長辺７ｃｍのサンプルを切り出した。このサンプルの厚みをｄ(μｍ)とする。このサンプルを（株）島津製作所社製ＴＲＡＮＳＤＵＣＥＲ  Ｕ３Ｃ１−５Ｋを用いて、上下１ｃｍずつをチェックに挟み長辺方向に１ｋｇ／ｍｍ２（９．８１×１０６Ｐａ）の張力（Ｆ）をかけた。この状態で、ニコン（株）社製偏光顕微鏡５８９２を用いて位相差R（ｎｍ）を測定した。光源としてはナトリウムＤ線（５８９ｎｍ）を用いた。これらの数値を光弾性係数＝R／（ｄ×Ｆ）にあてはめて光弾性係数を計算した。
（５）密度
ＪＩＳ−Ｋ−７１１２（１９８０年改訂）の密度勾配管法により、臭化ナトリウム水溶液を用いてフィルムの密度を測定した。
（６）加熱試験後の最大反射率の変化量
（２）に記載の方法にて反射率を測定したサンプルを、２３０℃にて２０分間予熱し、ストレッチャーを用いて２３０℃、１０％／ｍｉｎの割合にて縦横同時に１．４倍ずつ再延伸した。このサンプルについて、反射率測定位置が同一となるようにしながら、（２）に記載の方法で反射率を測定した。なお、加熱後の最大反射率は波長２５０〜２６００ｎｍにおける分光反射率の最大値であり、加熱後の最大反射率（Ｒ２）／加熱前の最大反射率（Ｒ１）を最大反射率の変化量とした。
（７）加熱試験後の融点の変化量
（３）に記載の方法にて融点を測定したサンプルと同様のサンプルについて、２３０℃にて２０分間予熱し、ストレッチャーを用いて２３０℃、１０％／ｍｉｎの割合にて縦横同時に１．４倍ずつ再延伸した。このサンプルについて、（３）に記載の方法で融点を測定した。なお、加熱後の融点（Ｔｍ２）−加熱前の融点（Ｔｍ１）を融点の変化量とした。
（８）加熱試験後の密度の変化量
（５）に記載の方法にて密度を測定したサンプルを、２３０℃にて２０分間予熱し、ストレッチャーを用いて２３０℃、１０％／ｍｉｎの割合にて縦横同時に１．４倍ずつ再延伸した。このサンプルについて、（５）に記載の方法で密度を測定した。なお、｛加熱後の密度（Ｄ２）−加熱前の密度（Ｄ１）｝／Ｄ２を密度の変化量とした。
（実施例１）
２種類の熱可塑性樹脂として、熱可塑性樹脂Ａと熱可塑性樹脂Ｂを準備した。実施例１においては、樹脂Ａとして、平均粒径１μｍの凝集シリカ粒子を０．０４ｗｔ％含むポリエチレンテレフタレート（ＰＥＴ）［東レ製Ｆ２０Ｓ］を用いた。また、樹脂Ｂとして、テレフタル酸に対しシクロヘキサンジカルボン酸を２９ｍｏｌ％、エチレングリコールに対してスピログリコールを２１ｍｏｌ％共重合したポリエチレンテレフタレート（ＰＥ／ＳＰＧ／ＣＨＤＣ）を用いた。これら樹脂ＡおよびＢは、それぞれ乾燥した後、別々の押出機に供給した。
【００５８】
樹脂ＡおよびＢは、それぞれ、押出機にて２８０℃の溶融状態とし、ギヤポンプおよびフィルターを介した後、８０１層のフィードブロックにて合流させた。８０１層のフィードブロックとしては、図１および図４に示したような装置を用いた。なお、上記のフィードブロックは２６７個のスリットを有するスリット部材が３つからなるものであった。合流した樹脂ＡおよびＢは、フィードブロック内にて各層の厚みが表面側から反対表面側に向かうにつれ徐々に厚くなるように変化させ、樹脂Ａが４０１層、樹脂Ｂが４００層からなる厚み方向に交互に積層された構造とした。ここで、各層対の厚みは図５のＡのラインを目標とし、ここから各スリット流量を算出、フィードブロック内の各層の流路に設けた微細スリットの形状を調整した。また、両表層部分は樹脂Ａとなるようにし、かつ隣接するＡ層とＢ層の層厚みはほぼ同じになるようにスリット形状を設計した。この設計では、４００ｎｍ〜１２００ｎｍに反射帯域が存在するものとなる。このようにして得られた計８０１層からなる積層体を、マルチマニホールドダイに供給、さらにその表層に別の押出機から供給した樹脂Ａからなる層を形成し、シート状に成形した後、静電印加にて表面温度２５℃に保たれたキャスティングドラム上で急冷固化した。なお、樹脂Ａと樹脂Ｂが合流してからキャスティングドラム上で急冷固化されるまでの時間が約８分となるように流路形状および総吐出量を設定した。
【００５９】
得られたキャストフィルムを、７５℃に設定したロール群で加熱した後、延伸区間長１００ｍｍの間で、フィルム両面からラジエーションヒーターにより急速加熱しながら、縦方向に３．０倍延伸し、その後一旦冷却した。つづいて、この一軸延伸フィルムの両面に空気中でコロナ放電処理を施し、基材フィルムの濡れ張力を５５ｍＮ／ｍとし、その処理面に（ガラス転移温度が１８℃のポリエステル樹脂）／（ガラス転移温度が８２℃のポリエステル樹脂）／平均粒径１００ｎｍのシリカ粒子からなる積層形成膜塗液を塗布し、透明・易滑・易接着層を形成した。
【００６０】
この一軸延伸フィルムをテンターに導き、１００℃の熱風で予熱後、１１０℃の温度で横方向に３．３倍延伸した。延伸したフィルムは、そのまま、テンター内で２４０℃の熱風にて熱処理を行い、続いて同温度にて幅方向に８％の弛緩処理を施し、その後、室温まで徐冷後、巻き取った。こうして得られたフィルムの厚みは、１００μｍであった。得られた結果を表１に示す。
（実施例２）
樹脂Ｂとして、テレフタル酸に対しシクロヘキサンジカルボン酸を５０ｍｏｌ％、エチレングリコールに対してスピログリコールを５０ｍｏｌ％共重合したポリエチレンテレフタレート（ＰＥ／ＳＰＧ／ＣＨＤＣ）を用いた以外は、実施例１と同様の装置・条件にて製膜した。得られた結果を表１に示す。
（実施例３）
樹脂Ｂとして、テレフタル酸に対しアジピン酸を２９ｍｏｌ％、エチレングリコールに対してスピログリコールを２１ｍｏｌ％共重合したポリエチレンテレフタレート（ＰＥ／ＳＰＧ／Ａ）を用いた以外は、実施例１と同様の装置・条件にて製膜した。得られた結果を表１に示す。
（実施例４）
樹脂Ｂとして、テレフタル酸に対しイソフタル酸を５０ｍｏｌ％、エチレングリコールに対してスピログリコールを５０ｍｏｌ％共重合したポリエチレンテレフタレート（ＰＥ／ＳＰＧ／Ｉ）を用いた以外は、実施例１と同様の装置・条件にて製膜した。得られた結果を表１に示す。
（実施例５）
樹脂Ｂとして、テレフタル酸に対しイソフタル酸を５０ｍｏｌ％共重合したポリエチレンテレフタレート（ＰＥＴ／Ｉ）と、エチレングリコールに対してシクロヘキサンジエタノールを５０ｍｏｌ％共重合したポリエチレンテレフタラート（ＣＨＤＭ共重合ＰＥＴ）を５０：５０の重量比で、二軸押出機にて混練しアロイ化した樹脂を用いた以外は、実施例１と同様の装置・条件にて製膜した。得られた結果を表１に示す。
（実施例６）
樹脂Ｂとして、テレフタル酸に対しアジピン酸を２５ｍｏｌ％共重合したポリエチレンテレフタレート（ＰＥＴ／Ａ）と、エチレングリコールに対してシクロヘキサンジエタノールを５０ｍｏｌ％共重合したポリエチレンテレフタラート（ＣＨＤＭ共重合ＰＥＴ）を５０：５０の重量比で、二軸押出機にて混練しアロイ化した樹脂を用いた以外は、実施例１と同様の装置・条件にて製膜した。得られた結果を表１に示す。
（比較例１）      
樹脂Ｂとして、エチレングリコールに対しシクロヘキサンジメタノールを３０ｍｏｌ％共重合したポリエチレンテレフタレート（ＣＨＤＭ共重合ＰＥＴ）［イーストマン製  ＰＥＴＧ６７６３］とポリエチレンテレフタレートを８５：１５の重量比で、二軸押出機にて混練しアロイ化した樹脂を用いた以外は、実施例１と同様の装置・条件にて製膜した。得られた結果を表１に示す。
（比較例２）
樹脂Ｂとして、テレフタル酸に対しシクロヘキサンジカルボン酸を１５ｍｏｌ％共重合したポリエチレンテレフタレート（ＰＥＴ／Ａ）を用いた以外は、実施例１と同様の装置・条件にて製膜した。得られた結果を表１に示す。
（比較例３）
樹脂Ｂとして、テレフタル酸に対しイソフタル酸を１７．５ｍｏｌ％（ＰＥＴ／Ｉ）を用いた以外は、実施例１と同様の装置・条件にて製膜した。得られた結果を表１に示す。
（比較例４）
樹脂Ｂとして、ポリブチレンテレフタレート（ＰＢＴ）を用いた以外は、実施例１と同様の装置・条件にて製膜した。得られた結果を表１に示す。
【００６１】
【表１】
2008012877.tif 000002
【図面の簡単な説明】
【００６２】
【図１】積層装置およびその構成部品
【図２】スリット部
【図３】スリット部と樹脂供給部とを連結した状態の断面図
【図４】合流装置
【符号の説明】
【００６３】
１：側板
２：樹脂Ａ供給部
３：スリット部
３ａ、３ｂ：スリット
４：樹脂Ｂ供給部
５：スリット部
６：樹脂Ａ供給部
７：スリット部
８：樹脂Ｂ供給部
９：側板
１０：積層装置
１１：導入口
１２：液溜部
１８：合流装置
【図１】
2008012877.tif 000003
【図２】
2008012877.tif 000004
【図３】
2008012877.tif 000005
【図４】
2008012877.tif 000006